(57)【要約】【課題】  粘度安定性、初期接着性、耐水接着性に優れ、さらに、安全性の点でも優れている水系接着剤を提供する。【解決手段】  ビニルアルコール単位を９０モル％以上有し、重合度が３００〜４０００であるポリビニルアルコール系重合体（Ａ）、およびアクリル酸とアセタール基含有エチレン性不飽和単量体との共重合により得られる、該アセタール基含有エチレン性不飽和単量体に由来する単位を５〜４０モル％含むポリアクリル酸系共重合体（Ｂ）が、水性媒体（Ｃ）に溶解した水系接着剤であって、（Ｃ）に対して（Ａ）成分が５〜２５重量％、（Ａ）成分と（Ｂ）成分の重量比（Ａ）：（Ｂ）が９９：１〜５０：５０である接着剤によって、上記課題を解決することができる。【選択図】  なし【特許請求の範囲】
【請求項１】
ビニルアルコール単位を９０モル％以上有し、重合度が３００〜４０００であるポリビニルアルコール系重合体（Ａ）、およびアクリル酸とアセタール基含有エチレン性不飽和単量体との共重合により得られる、該アセタール基含有エチレン性不飽和単量体に由来する単位を５〜４０モル％含むポリアクリル酸系共重合体（Ｂ）が、水性媒体（Ｃ）に溶解した水系接着剤であって、（Ｃ）に対して（Ａ）成分が５〜２５重量％であり、（Ａ）成分と（Ｂ）成分の重量比（Ａ）：（Ｂ）が９９：１〜５０：５０である接着剤。
【請求項２】
アセタール基含有エチレン性不飽和単量体が式（１）で表される単量体である請求項１に記載の接着剤。
【化１】
2008239848.tif 000007
（式中、Ｒ１は水素原子または−ＣＯＯＭであり、ここでＭは水素原子、アルカリ金属またはアンモニウム基を意味し、Ｒ２は水素原子、メチル基または−ＣＨ２−ＣＯＯＭであり、ここでＭは前記定義のとおりであり、Ｒ３およびＲ４は同一または異なりそれぞれ炭素数１〜４の飽和アルキル基であり、Ｘは−ＣＯ−、−ＣＯ−Ｏ−または−ＣＯ−ＮＲ５であり、ここでＲ５は水素原子または炭素数１〜４の飽和アルキル基を意味し、ｎは１〜８の整数である。）
【請求項３】
さらに、充填剤（Ｄ）を含有する請求項１または２に記載の接着剤。
【請求項４】
ポリビニルアルコール系重合体（Ａ）がエチレン由来の単位を２〜８モル％含有するエチレン変性ポリビニルアルコール系重合体である請求項１〜３のいずれか１項に記載の接着剤。
【請求項５】
ポリビニルアルコール系重合体（Ａ）がアセトアセチル変性ポリビニルアルコール系重合体である請求項１〜４のいずれか１項に記載の接着剤。
【発明の詳細な説明】
【技術分野】
【０００１】
本発明は、接着剤に関する。更に詳しくは特定のビニルアルコール系重合体と、特定のアクリル酸とアセタール基含有エチレン性不飽和単量体との共重合体を主成分とし、粘度安定性、初期接着性、耐水接着性に優れ、さらに、安全性の点でも優れている水系接着剤に関するものである。
【背景技術】
【０００２】
従来、接着剤、特に紙用接着剤としては澱粉、カゼイン、ゼラチン、グアーガム、アラビアガム、アルギン酸ソーダ類などの天然糊剤、またＣＭＣ、酸化澱粉、メチルセルロースなどの加工天然糊剤、またアクリルエマルジョン、ポリ酢酸ビニルエマルジョン、エチレン−酢酸ビニル共重合体エマルジョン、ＳＢＲラテックスなどの合成樹脂系エマルジョンや各種ゴムラテックスなど、またビニルアルコール系重合体（以下「ＰＶＡ」と略記することがある）を主成分とした接着剤などが単独または、これらの組み合わせとして広く用いられている。
しかし、天然糊剤やその加工糊剤では接着力不足や接着剤溶液の粘度安定性に欠けることや腐敗するなどの問題があり、更にまた品質の一定したものが長期にわたり得られないなどの欠点がある。一方、エマルジョンやラテックスは接着力には優れているものの、機械安定性に欠ける、表面の皮張りが激しいなどの問題点を抱えているものが多い。
【０００３】
一方、ＰＶＡ系の接着剤はコスト的に安価で優れた接着性を有し、板紙の接着、段ボールの接着、紙管の接着、襖や壁紙などに広く使用されており、バランスの取れた接着剤として賞用されてきた。しかしながらＰＶＡ系の接着剤においても、近年は特にコストダウンや生産性の向上を目指した接着剤の高速塗工化が進み、また、より強固な接着力および耐久性（耐水性等）が要求されるようになってきた。
これらの要求に対する改善策として、例えば、ＰＶＡとホウ酸からなる接着剤が、高速接着性、初期接着性、耐水性を改善する目的で広く使用されてきたが、環境への影響が懸念されるホウ酸の使用が制限される状況にあり、その代替が強く求められている。また、同様に、ＰＶＡの架橋剤となるよな化合物（例えば、尿素−ホルマリン系樹脂等）を使用し、初期接着性や耐水性を改善する試みが多数なされているが、実質的に架橋剤として使用する化合物の安全性に問題があるケースが多く、また、組成物の粘度安定性にも問題がある場合が多かったのが現状である。
【０００４】
例えば特開平０４−２３９０８５号（特許文献１）では、特定の金属塩を含有する接着剤が提案されているが、高速塗工性や初期接着力は改善されるものの、溶液の安定性に問題があり、工業的に十分満足するものではなかった。さらに、特開平１１−０２１５３０号（特許文献２）には、エチレン単位を１〜２０モル％含有する変性ポリビニルアルコール（Ａ）、澱粉（Ｂ）および糖類（Ｃ）からなる接着剤が提案されており、接着力、耐水接着力および保存安定性が改良されているが、高速塗工性や耐熱性、耐クリープ性という観点で不十分な場合がある。また、特開２００１−１６４２１９号（特許文献３）には、分子中に１，２−グリコール結合を１．８〜３．５モル％含有し、かつけん化度が９０モル％以上のビニルアルコール系重合体（ａ）および無機充填剤（ｂ）を必須成分とする接着剤が提案されており、粘度安定性、高速塗工性および初期接着力は格段に改良されてはいるものの、耐水接着性等の耐久性が十分ではない場合がある。
【０００５】
この発明に関する先行技術文献としては、次のものがある。
【特許文献１】特開平０４−２３９０８５号公報
【特許文献２】特開平１１−０２１５３０号公報
【特許文献３】特開２００１−１６４２１９号公報
【発明の開示】
【発明が解決しようとする課題】
【０００６】
本発明は上記のような従来技術の欠点を解消するために創案されたものであり、粘度安定性、初期接着性、耐水接着性に優れ、さらに、安全性の点でも優れている水系接着剤を提供することを目的とする。
【課題を解決するための手段】
【０００７】
本発明者らは上記課題を解決すべく鋭意検討を重ねた結果、ビニルアルコール単位を９０モル％以上有し、重合度が３００〜４０００であるポリビニルアルコール系重合体（Ａ）、およびアクリル酸とアセタール基含有エチレン性不飽和単量体との共重合により得られる、該アセタール基含有エチレン性不飽和単量体に由来する単位を５〜４０モル％含むポリアクリル酸系共重合体（Ｂ）が、水性媒体（Ｃ）に溶解した水系接着剤であって、（Ｃ）に対して（Ａ）成分が５〜２５重量％、（Ａ）成分と（Ｂ）成分の重量比（Ａ）：（Ｂ）が９９：１〜５０：５０である接着剤を見出し、本発明を完成するに至った。
【発明の効果】
【０００８】
本発明の接着剤は、粘度安定性、高速塗工性、初期接着性、耐水接着力のいずれをも同時に満足するものである。従って、接着剤溶液の粘度安定性（保存安定性）が良好なため、作業性に優れるほか、高速塗工性が良好で、かつ接着後の極初期から接着力が発現することから、従来の接着剤よりも接着速度をあげることができ、また、耐水性が高いことから水周りや高湿度下での耐久性が優れる。また、本発明の接着剤は、有害な成分を含んでいないことから安全性にも優れる。
【発明を実施するための最良の形態】
【０００９】
本発明において用いられるＰＶＡ（Ａ）は、ビニルアルコール単位を９０モル％以上有し、重合度が３００〜４０００であり、水溶性であれば特に制限されるものではない。
【００１０】
本発明において用いられるＰＶＡ中のビニルアルコール単位は、９０モル％以上であることが必要であり、好適には９０〜９９．９モル％であり、９２〜９９．６モル％がより好ましく、９３〜９９．５モル％がさらに好ましい。ビニルアルコール単位が９０モル％より小さい場合は、初期接着力が十分発現しない上、耐水接着力のレベルも不十分である。
なお、ここでいう「ＰＶＡ中のビニルアルコール単位」とは、ＰＶＡ中のモノマー単位に占めるビニルアルコール基のモル％であり、未けん化の酢酸ビニル単位や酢酸ビニル以外の変性基単位を除いた部分を指す。
【００１１】
本発明において用いられるＰＶＡは、重合度が３００〜４０００であることが必要であり、より好ましくは５００〜３５００であり、特に好ましいのは１０００〜３０００である。重合度が３００未満のＰＶＡを用いると、得られる接着剤の接着力や耐水性が低下し、重合度が４０００を超えると、工業的な生産が困難になる上、接着剤の粘度が上昇し、高速塗工性や初期接着力が低下する等の問題が生じる恐れがある。
【００１２】
ＰＶＡとしては、通常は、酢酸ビニルに代表されるビニルエステル系単量体を各種方法（塊状重合、メタノール等を溶媒とする溶液重合、乳化重合、懸濁重合等）で重合した後、常方によりけん化することによって得られるＰＶＡが用いられる。なお、上記のビニルエステル系単量体としては、酢酸ビニル以外に、ギ酸ビニル、プロピオン酸ビニル、バーサチック酸ビニル、ピバリン酸ビニルなどを用いることも可能である。
【００１３】
また、本発明において用いられるＰＶＡは、本発明の効果を損なわない範囲で、ビニルエステル系単量体と共重合可能な単量体を共存させ、共重合することも可能である。例えば、エチレン、プロピレン、１−ブテン、イソブテン等のオレフィン類、アクリル酸、アクリル酸メチル、アクリル酸エチル、アクリル酸ｎ−プロピル、アクリル酸ｉ−プロピル、アクリル酸ｎ−ブチル、アクリル酸ｔ−ブチル、アクリル酸２−エチルヘキシル、アクリル酸ドデシル、アクリル酸オクタデシル等のアクリル酸エステル類、メタクリル酸、メタクリル酸メチル、メタクリル酸エチル、メタクリル酸ｎ−プロピル、メタクリル酸ｉ−プロピル、メタクリル酸ｎ−ブチル、メタクリル酸ｔ−ブチル、メタクリル酸２−エチルヘキシル、メタクリル酸ドデシル、メタクリル酸オクタデシル等のメタクリル酸エステル類、メチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル等のビニルエーテル類、アクリロニトリル、メタクリロニトニル等のニトリル類、塩化ビニル、塩化ビニリデン、フッ化ビニル、フッ化ビニリデン等のハロゲン化ビニル類、酢酸アリル、塩化アリル等のアリル化合物、フマール酸、マレイン酸、イタコン酸、無水マレイン酸、無水フタル酸、無水トリメット酸または無水イタコン酸等のカルボキシル基含有化合物及びそのエステル、エチレンスルホン酸、アリルスルホン酸、メタアリルスルホン酸、２−アクリルアミド−２−メチルプロパンスルホン酸等のスルホン酸基含有化合物、ジアセトンアクリルアミド、ジアセトンアクリレート、ジアセトンメタクリレート等のジアセトン基含有化合物、ビニルトリメトキシシラン等のビニルシラン化合物、酢酸イソプロペニル、３−アクリルアミドプロピルトリメチルアンモニウムクロライド、３−メタクリルアミドプロピルトリメチルアンモニウムクロライド等が挙げられる。
【００１４】
また、チオール酢酸、メルカプトプロピオン酸などのチオール化合物存在下で、酢酸ビニルなどのビニルエステル系単量体を重合し、それをけん化することによって得られる末端チオール基変性ＰＶＡも用いることができる。
【００１５】
また、本発明において用いられるＰＶＡは、水溶性を維持し、かつ、本発明の効果を損なわない範囲で、従来公知の方法でＰＶＡを後反応により変性した変性ＰＶＡを用いることも可能である。後反応により変性したＰＶＡとしては、例えば、ブチルアルデヒド等のアルデヒドで変性したアセタール変性ＰＶＡ、ジケテンで変性したアセトアセチル変性ＰＶＡ等があげられる。
【００１６】
本発明ではＰＶＡ（Ａ）として、エチレン変性ＰＶＡおよび／またはアセトアセチル変性ＰＶＡを使用した場合には、粘度安定性、初期接着性、耐水接着性が特に良好となり、好ましい。
【００１７】
ＰＶＡ（Ａ）としてエチレンを共重合させたエチレン変性ＰＶＡを用いる場合、エチレン由来の単位は２〜８モル％であることが好ましく、２〜７．５モル％であることがより好ましい。変性量が２モル％未満の場合には、耐水接着力の顕著な向上が見られない場合があり、８モル%を超えると粘度安定性が低下する場合がある。
【００１８】
ＰＶＡ（Ａ）としてアセトアセチル基を導入したアセトアセチル変性ＰＶＡを用いる場合には、一般にアセトアセチル変性量は２〜８モル％であることが好ましく、２〜７．５モル％であることがより好ましい。変性量が２モル％未満の場合には、耐水接着力の顕著な向上が見られない場合があり、８モル%を超えると粘度安定性が低下する場合がある。
【００１９】
本発明において用いられるポリアクリル酸系共重合体（以下、ＰＡＡ系共重合体と略称することがある）（Ｂ）は、アクリル酸とアセタール基含有エチレン性不飽和単量体との共重合により得られる。ＰＡＡ系共重合体は、該アセタール基含有エチレン性不飽和単量体に由来する単位（アセタール変性量と略称することがある）を５〜４０モル％含むことが必要であり、好ましくは５〜３５モル％、より好ましくは５〜３０モル％である。アセタール変性量が５モル％未満の場合、アセタール基含有エチレン性不飽和単量体を用いたことによる効果が十分現われない場合があり、アセタール変性量が４０モル％を超える場合、ＰＡＡ系共重合体とＰＶＡ（Ａ）との相溶性が低下し、本発明の目的である耐水接着性等が十分発現しないことがある。
【００２０】
ＰＡＡ系共重合体（Ｂ）のアセタール変性量は、プロトンＮＭＲから求めることができる。アセタール基含有エチレン性不飽和単量体として、Ｎ−２，２−ジメトキシエチル（メタ）アクリルアミドを用いた場合に得られるＰＡＡ系共重合体を例にとってアセタール変性量の求め方を説明すると、該ＰＡＡ系共重合体をＤ２Ｏに溶解させ、５００ＭＨｚのプロトンＮＭＲ（ＪＥＯＬ  ＧＸ−５００）を用いて室温でプロトンＮＭＲを測定する。その測定の結果得られるアクリル酸の主鎖メチンに由来するピークα（２．０〜２．４ｐｐｍ）と−ＣＨ−（ＯＣＨ３）２のメチンに由来するピークβ（４．１〜４．５ｐｐｍ）から、下記式を用いてアセタール変性量を算出する。
アセタール変性量（モル％）＝｛βのプロトン数／（αのプロトン数＋βのプロトン数）｝×１００
【００２１】
本発明において用いられるＰＡＡ系共重合体（Ｂ）の分子量は、１０００〜１００万であることが好ましい。分子量が１００万を超える場合、ＰＡＡ系共重合体の水溶性が低下する場合がある。
【００２２】
本発明において、ＰＡＡ系共重合体（Ｂ）の製造に用いられるアセタール含有エチレン性不飽和単量体は、アセタール基を含有するエチレン性不飽和単量体であれば使用可能であるが、なかでも、式（１）で表されるエチレン性不飽和単量体を用いることが好ましい。
【００２３】
【化１】
2008239848.tif 000002
（式中、Ｒ１は水素原子または−ＣＯＯＭであり、ここでＭは水素原子、アルカリ金属またはアンモニウム基を意味し、Ｒ２は水素原子、メチル基または−ＣＨ２−ＣＯＯＭであり、ここでＭは前記定義のとおりであり、Ｒ３およびＲ４は同一または異なりそれぞれ炭素数１〜４の飽和アルキル基であり、Ｘは−ＣＯ−、−ＣＯ−Ｏ−または−ＣＯ−ＮＲ５であり、ここでＲ５は水素原子または炭素数１〜４の飽和アルキル基を意味し、ｎは１〜８の整数である。）
【００２４】
アセタール含有エチレン性不飽和単量体の具体例としては、Ｎ−２，２−ジメトキシエチルアクリルアミド、Ｎ−２，２−ジエトキシエチルアクリルアミド、Ｎ−２，２−ジイソプロポキシエチルアクリルアミド、Ｎ−２，２−ジブトキシエチルアクリルアミド、Ｎ−２，２−ジ−ｔ−ブトキシエチルアクリルアミド、Ｎ−２，２−ジメトキシエチルメタクリルアミド、Ｎ−２，２―ジエトキシエチルメタクリルアミド、Ｎ−２，２−ジイソプロポキシエチルメタクリルアミド、Ｎ−２，２−ジブトキシエチルメタクリルアミド、Ｎ−２，２−ジ−ｔ−ブトキシエチルメタクリルアミド、Ｎ−３，３−ジメトキシプロピルアクリルアミド、Ｎ−３，３−ジエトキシプロピルアクリルアミド、Ｎ−３，３−ジイソプロポキシプロピルアクリルアミド、Ｎ−３，３−ジブトキシプロピルアクリルアミド、Ｎ−３，３−ジ−ｔ−ブトキシプロピルアクリルアミド、Ｎ−３，３−ジメトキシプロピルメタクリルアミド、Ｎ−３，３−ジエトキシプロピルメタクリルアミド、Ｎ−３，３−ジイソプロポキシプロピルメタクリルアミド、Ｎ−３，３−ジブトキシプロピルメタクリルアミド、Ｎ−３，３−ジ−ｔ−ブトキシプロピルメタクリルアミド、Ｎ−４，４−ジメトキシブチルアクリルアミド、Ｎ−４，４−ジエトキシブチルアクリルアミド、Ｎ−４，４−ジイソプロポキシブチルアクリルアミド、Ｎ−４，４−ジブトキシブチルアクリルアミド、Ｎ−４，４−ジ−ｔ−ブトキシブチルアクリルアミド、Ｎ−４，４−ジメトキシブチルメタクリルアミド、Ｎ−４，４−ジエトキシブチルメタクリルアミド、Ｎ−４，４−ジイソプロポキシブチルメタクリルアミド、Ｎ−４，４−ジブトキシブチルメタクリルアミド、Ｎ−４，４−ジ−ｔ−ブトキシブチルメタクリルアミド、Ｎ−メチル−Ｎ−２，２−ジメトキシエチルアクリルアミド、Ｎ−メチル−Ｎ−２，２−ジエトキシエチルアクリルアミド、Ｎ−メチル−Ｎ−２，２−ジイソプロポキシエチルアクリルアミド、Ｎ−メチル−Ｎ−２，２−ジブトキシエチルアクリルアミド、Ｎ−メチル−Ｎ−２，２−ジ−ｔ−ブトキシエチルアクリルアミド、Ｎ−メチル−Ｎ−２，２−ジメトキシエチルメタクリルアミド、Ｎ−メチル−Ｎ−２，２−ジエトキシエチルメタクリルアミド、Ｎ−メチル−Ｎ−２，２−ジイソプロポキシエチルメタクリルアミド、Ｎ−メチル−Ｎ−２，２−ジブトキシエチルメタクリルアミド、Ｎ−メチル−Ｎ−２，２−ジ−ｔ−ブトキシエチルメタクリルアミド、４−｛（２，２−ジメトキシエチル）アミノ｝−４−オキソ−２−ブテン酸、４−｛（２，２−ジエトキシエチル）アミノ｝−４−オキソ−２−ブテン酸、４−｛（２，２−ジイソプロポキシエチル）アミノ｝−４−オキソ−２−ブテン酸、４−｛（２，２−ジブトキシエチル）アミノ｝−４−オキソ−２−ブテン酸、５，５−ジメトキシ−３−オキソ−ペンテン、５，５−ジエトキシ−３−オキソ−ペンテン、５，５−ジイソプロポキシ−３−オキソ−ペンテン、５，５−ジブトキシ−３−オキソ−ペンテン、４−｛（２，２−ジメトキシエチル）アミノ｝−４−オキソ−３−メチレン−ブタン酸、４−｛（２，２−ジエトキシエチル）アミノ｝−４−オキソ−３−メチレン−ブタン酸、４−｛（２，２−ジイソプロポキシエチル）アミノ｝−４−オキソ−３−メチレン−ブタン酸、４−｛（２，２−ジブトキシエチル）アミノ｝−４−オキソ−３−メチレン−ブタン酸、２，２−ジメトキシエチルアクリレート、２，２−ジエトキシエチルアクリレート、２，２−ジイソプロポキシエチルアクリレート、２，２−ジブトキシエチルアクリレート等が挙げられるが、これらに限定されるものではない。
上記式（１）において、Ｒ１は水素原子であることが好ましく、Ｒ２は水素原子またはメチル基であることが好ましく、Ｒ３およびＲ４はともにメチル基であることが好ましく、Ｘは−ＣＯ−Ｎ（Ｈ）−または−ＣＯ−Ｎ（ＣＨ３）−であることが好ましい。また、ｎは１または２であることが好ましく、１であることがより好ましい。
さらには、上記式（１）において、Ｒ１が水素原子であり、Ｒ２が水素原子またはメチル基であり、Ｒ３およびＲ４がともにメチル基であり、Ｘが−ＣＯ−Ｎ（Ｈ）−または−ＣＯ−Ｎ（ＣＨ３）−であり、ｎが１であることがより好ましい。
【００２５】
アクリル酸とアセタール基含有エチレン性不飽和単量体とを共重合させるのに用いられる重合方式としては、回分重合法、半回分重合法、連続重合法および半連続重合法のうちいずれの方法を採用してもよい。重合方法としては、塊状重合法、溶液重合法などの公知の任意の方法を用いることができる。その中でも、溶液重合法が好適に採用される。共重合に使用される開始剤としては、重合方法に応じて従来公知のアゾ系開始剤、過酸化物系開始剤、レドックス系開始剤などが適宜選ばれる。アゾ系開始剤としては、２，２’−アゾビスイソブチロニトリル、２，２’−アゾビス（２，４−ジメチルバレロニトリル）、２，２’−アゾビス（４−メトキシ−２，４−ジメチルバレロニトリル）などが挙げられ、過酸化物系開始剤としては、ジイソプロピルパーオキシジカーボネート、ジ−２−エチルヘキシルパーオキシジカーボネート、ジエトキシエチルパーオキシジカーボネートなどのパーカーボネート化合物；ｔ−ブチルパーオキシネオデカネート、α−クミルパーオキシネオデカネート、ｔ−ブチルパーオキシデカネートなどのパーエステル化合物；アセチルシクロヘキシルスルホニルパーオキシド；２，４，４−トリメチルペンチル−２−パーオキシフェノキシアセテートなどが挙げられる。さらには、上記の開始剤に、過硫酸カリウム、過硫酸アンモニウム、過酸化水素などを組み合わせて開始剤とすることもできる。また、レドックス系開始剤としては、上記の過酸化物と亜硫酸水素ナトリウム、炭酸水素ナトリウム、酒石酸、Ｌ−アスコルビン酸、ロンガリットなどの還元剤とを組み合わせたものが挙げられる。
【００２６】
ＰＶＡ（Ａ）とＰＡＡ系重合体（Ｂ）の重量比（Ａ）：（Ｂ）は９９：１〜５０：５０の範囲であることが必要である。（Ａ）成分と（Ｂ）成分の重量比は、９５：５〜６０：４０であることが好ましく、９０：１０〜６５：３５であることがさらに好ましい。（Ａ）：（Ｂ）＝９９：１よりも（Ｂ）成分が少ない場合、耐水接着性が十分に発現せず、（Ａ）：（Ｂ）＝５０：５０よりも（Ｂ）成分が多い場合、粘度安定性の悪化や初期接着性の低下がある。
【００２７】
本発明の接着剤は、上記ＰＶＡ（Ａ）とＰＡＡ系重合体（Ｂ）が水性媒体（Ｃ）に溶解した水性接着剤である。ここで、水性媒体（Ｃ）は、水または水と有機溶媒との混合媒体を意味し、水と有機溶媒との混合媒体の場合には、有機溶媒としては、例えば、メタノール、エタノール、イソプロパノール等の水溶性有機溶媒が好ましい。一般的には、水、あるいは、水溶性有機溶媒を２０重量％以下含む混合媒体が好ましく用いられる。
【００２８】
本発明の接着剤は、上記の水性媒体（Ｃ）に対してＰＶＡ（Ａ）が５〜２５重量％の比率であることが必要であり、好ましくは６〜２０重量％、より好ましくは７〜１８重量％である。水性媒体（Ｃ）に対するＰＶＡ（Ａ）が５重量％よりも少ない場合、初期接着力が低下する問題があり、２５重量％よりも多い場合には、高速塗工性や粘度安定性に問題が生ずることがある。
【００２９】
本発明の接着剤には、充填剤（Ｄ）を添加することができる。充填剤としては、カオリナイト、ハロイサイト、パイロフェライトまたはセリサイトなどのクレー、重質、軽質、または表面処理された炭酸カルシウム、水酸化アルミニウム、酸化アルミニウム、石膏類、タルク、酸化チタン等の無機充填剤、澱粉、酸化澱粉、小麦粉、木紛等の有機充填剤があげられる。なかでも、各種クレーと各種澱粉が好適に使用できる。これらの充填剤（Ｄ）は水性媒体（Ｃ）中で溶解あるいは分散した形で存在し、ＰＶＡ（Ａ）１００重量部に対し、充填剤（Ｄ）は通常３００重量部以下、好ましくは２５０重量部以下、より好ましくは２００重量部以下使用することができる。充填剤が添加された接着剤は、一般的には、全固形分濃度が上がることから初期接着力が発現しやすく、また、接着層が硬くなる傾向にあることから接着力が高くなるなどの利点がある。しかし、ＰＶＡ（Ａ）１００重量部に対し、充填剤（Ｄ）が３００重量％よりも多い場合には、接着剤の流動性の悪化、充填剤の沈降、さらには接着力の低下につながることがあり好ましくない場合がある。
【００３０】
本発明の接着剤には、本発明の効果を損なわない範囲であれば、添加剤を加えても何ら差し支えない。これら添加剤の例としては、ポリリン酸ソーダやヘキサメタリン酸ソーダなどのリン酸化合物の金属塩や水ガラスなどの無機物の分散剤、ポリアクリル酸およびその塩、アルギン酸ソーダ、α−オレフィン−無水マレイン酸共重合物などのアニオン性高分子化合物とその金属塩、高級アルコールのエチレンオキサイド付加物、エチレンオキサイドとプロピレンオキサイドとの共重合体などのノニオン界面活性剤、カルボキシメチルセルロース、メチルセルロース、アルギン酸ソーダ、ポリエチレンオキサイド、各種消泡剤、防腐剤、防黴剤、着色顔料、消臭剤、香料などが挙げられる。また、アクリルエマルジョン、ポリ酢酸ビニルエマルジョン、エチレン−酢酸ビニル共重合体エマルジョン、ＳＢＲラテックスなどの合成樹脂系エマルジョンや各種ゴムラテックスなども併用することができる。
【００３１】
本発明の接着剤は、水性媒体（Ｃ）が蒸発・乾燥することにより形成される皮膜の形成過程が、性能発現の重要な要素である。室温程度の穏やかな乾燥条件において形成された皮膜の場合でも、十分な耐水性を発現するが、皮膜に熱処理を施すことにより、耐水性が飛躍的に向上する。また、接着剤のｐＨを酸性にすることによっても、その皮膜は極めて優れた耐水性を発現する。さらに、接着剤のｐＨをアンモニアなどを用いて調整し、乾燥時にアンモニアが蒸発してｐＨが下がるような処理を行った場合にも、その皮膜は優れた耐水性を発現する。
【００３２】
本発明の接着剤の調製方法としては、まず、ＰＶＡ（Ａ）と充填剤（Ｄ）などの他の添加剤を予め混合したものを撹拌しながら水中に投入するか、または、各種添加剤、充填剤（Ｄ）、ＰＶＡ（Ａ）を逐次撹拌しながら水に投入してスラリー液を調製する。接着剤の調製はバッチ方式あるいは連続方式のどちらでもよく、ジェットクッカーや調製槽で、このスラリー液に蒸気を直接吹き込む加熱方式、あるいはジャケットによる間接加熱方式のような任意の加熱方式によって加熱溶解し、調製すればよい。
【００３３】
本発明の接着剤は、用途によって粘度を任意に選ぶことができるが、高速塗工性を意図した場合、その貼り合わせ温度での粘度は、Ｂ型粘度で１００〜８０００ｍＰａ・Ｓが多く用いられる。
【００３４】
本発明の接着剤は、粘度安定性、初期接着性、耐水接着性に優れ、さらに、安全性の点でも優れていることから、従来ＰＶＡ系の接着剤を使用していた公知の用途の接着剤として好適に使用できる。これらの用途としては、板紙の接着、段ボールの接着、紙管の接着、襖や壁紙などの紙用接着剤などが挙げられるが、これらに限定されるものではない。
【００３５】
本発明の接着剤が優れた性能を発現する理由については十分解明されているわけではないが、ＰＶＡ（Ａ）とＰＡＡ系共重合体（Ｂ）との相溶性が著しく高く、そのため、ＰＡＡ系共重合体のアセタールユニットから生成するアルデヒドユニットとＰＶＡの水酸基間での架橋反応が進行すると共に、ＰＶＡの水酸基とＰＡＡ系共重合体のカルボキシル基とのエステル化が進行することにより、（Ａ）成分と（Ｂ）成分との間で極めて強い橋かけ構造が形成されるためであると推測される。
【実施例】
【００３６】
以下、実施例により本発明を詳細に説明するが、本発明はこれらの実施例により何ら限定されるものではない。以下の実施例および比較例において「部」および「％」は、特に断りのない限り重量基準を意味する。
【００３７】
なお、実施例および比較例において、各種のＰＶＡおよびＰＡＡ系共重合体を用いて調製された接着剤について、以下の方法にしたがって評価した。
［粘度安定性］
接着剤溶液を５℃で３日間放置した場合の粘度をＢ型粘度計で測定し、初期粘度（接着剤を２０℃から氷水槽中で冷却し５℃となったときの粘度）との比を増粘倍率（５℃、３日放置後粘度／初期粘度）として求め、粘度安定性を以下の基準で判定した。
○；３．０倍未満
△；３．０倍以上であるがゲル化に至らないもの（流動性を有するもの）
×；３日後までにゲル化
［高速塗工性］
接着剤溶液をスプレッダーロールに供給し、３０℃下、１００ｍ／分のスピードで３０分間塗工し、状況を観察した。
○；問題なく塗工可能。
△; 接着剤溶液のジャンピング減少(ロールからの飛び散り)がわずかに見られ，ロール表面にもスジが発生したが、塗工可能なレベル。
×；ジャンピングが激しく、ロール表面が乱れ、最終的にはガムアップし、塗工継続不能。
［初期接着性］
日本たばこ産業社製の初期接着試験機を用いて、以下の条件で初期接着力を測定した。
条件；クラフト紙／クラフト紙接着
塗布速度  ０．５ｍ／秒
せん断速度  ３００ｍｍ／秒
オープンタイム  １秒
圧着時間  ２秒
養生時間  ２０秒
接着面積  １ｍｍ×２５ｍｍ×８ヶ所（計２ｃｍ２）
温湿度  ２０℃、６５％ＲＨ
［耐水接着力］
クラフト紙の片面に接着剤を塗布（塗布量５０ｇ／ｍ２）し、貼り合わせた後、ゴムハンドローラーで軽く圧締し、２０℃、６５％ＲＨ下で１日乾燥させた。その後、２０℃の水中に３日間浸漬した場合の状態を観察した（５段階評価）。
５；１００％クラフト紙が破壊（材破）
４；８０％以上材破
３；５０％以上材破
２；材破認められるが５０％以下
１；自然剥離（材破なし）  
【００３８】
［ＰＡＡ系共重合体の製造］
ＰＡＡ１の製造
撹拌機およびリフラックスコンデンサーを備えた２Ｌの反応容器に、アクリル酸９０ｇ、Ｎ−２，２−ジメトキシエチルメタクリルアミド１０ｇおよびメタノール４００ｇを仕込み、内容物を６５℃に昇温した。次に３０分間窒素バブリングし、十分に脱気を行った後に、開始剤として２，２’−アゾビスイソブチロニトリル（ＡＩＢＮ）１．０ｇ添加した。開始剤を添加して３時間後に、さらに開始剤０．５ｇを追加して添加し、１時間追い込みを行った。その後メタノール５００ｇを加えて冷却し、重合を停止した。このメタノール溶液を減圧条件下６０℃において、乾燥させたところ９０ｇの白色固体であるＰＡＡ系共重合体（ＰＡＡ１）を得た。ＰＡＡ１をＤ２Ｏに溶解させ、１Ｈ−ＮＭＲを測定したところ、σ１．５ｐｐｍおよびσ２．１ｐｐｍ付近にポリアクリル酸の存在を示唆するピークを確認し、σ３．０〜３．３ｐｐｍ付近にジメチルアセタールのメトキシ基（−ＯＣＨ３）の存在を示すピークを認めた。また、このＮＭＲスペクトルから算出したアセタールの変性量は５．５モル％であった。また、ＰＡＡ１の重量平均分子量（Ｍｗ）をＧＰＣ［装置：１５０Ｃ−２（Ｗａｔｅｒｓ社製）、カラム：ＧＭＰＷＸＬ（東ソー社製）、移動相：０．２Ｍリン酸Ｂｕｆｆｅｒ、標品：ＰＥＯ／ＰＥＧ］を用いて測定したところ、Ｍｗは４２万であった。
【００３９】
ＰＡＡ２〜４の製造
アクリル酸およびアセタール含有エチレン性不飽和単量体の種類および仕込み量、重合条件を表１に示す内容に変更した以外は、ＰＡＡ１と同様の方法により各種のＰＡＡ系共重合体（ＰＡＡ２〜４）を製造した。
【００４０】
ＰＡＡ５
無変性のＰＡＡ系重合体として、Ａｌｄｒｉｃｈ  Ｃｈｅｍｉｃａｌ  Ｃｏｍｐａｎｙ，Ｉｎｃ．製ポリアクリル酸（Ｍｗ＝２０００）を使用した。
【００４１】
【表１】
2008239848.tif 000003
【００４２】
［ＰＶＡの製造］
ＰＶＡ１の製造
撹拌機、窒素導入口および開始剤添加口を備えた２５０Ｌの反応槽に酢酸ビニル７０．０ｋｇ、メタノール３０．０ｋｇを仕込み、６０℃に昇温した後３０分間窒素バブリングにより系中を窒素置換した。次に開始剤としてＡＩＢＮを１０ｇ添加し、重合を開始した。重合中は温度を６０℃に維持し、４時間後に重合率が３０％となったところで冷却して重合を停止した。反応槽を開放した後、窒素ガスでバブリングした。次いで減圧下に未反応酢酸ビニルモノマーを除去しポリ酢酸ビニルのメタノール溶液とした。得られた該ポリ酢酸ビニル溶液にメタノールを加えて濃度が３０％となるように調整したポリ酢酸ビニルのメタノール溶液３３３ｇ（溶液中のポリ酢酸ビニル１００ｇ）に、４６．５ｇ（ポリ酢酸ビニル中の酢酸ビニルユニットに対してモル比０．１０）のアルカリ溶液（ＮａＯＨの１０％メタノール溶液）を添加してけん化を行った。アルカリ添加後約１分で系がゲル化したものを粉砕器にて粉砕し、６０℃で１時間放置してけん化を進行させた後、濾別して得られた白色固体にメタノール１０００ｇを加えて室温で３時間放置洗浄した。上記洗浄操作を３回繰り返した後、遠心脱液して得られたＰＶＡを乾燥機中７０℃で２日間放置して乾燥し、ＰＶＡ（ＰＶＡ１）を得た。ＰＶＡ１は、重合度は１７４０、ビニルアルコール単位を９８．５モル％含有するＰＶＡであった。
【００４３】
ＰＶＡ２〜１０の製造
ＰＶＡ１の製造において採用した重合条件および／またはけん化条件を変化させることにより、表２に示す重合度およびビニルアルコール単位を含有するＰＶＡ（ＰＶＡ２〜１０）を製造した。
【００４４】
ＰＶＡ１１の製造
撹拌機、窒素導入口、エチレン導入口、開始剤添加口およびディレー溶液添加口を備えた２５０Ｌの加圧反応槽に酢酸ビニル１０６．１ｋｇ、メタノール４３．９ｋｇを仕込み、６０℃に昇温した後３０分間窒素バブリングにより系中を窒素置換した。次いで反応槽の圧力が１．４Ｋｇ／ｃｍ２となるようにエチレンを導入仕込みした。開始剤として２，２’−アゾビス（４−メトキシ−２，４−ジメチルバレロニトリル）（ＡＭＶ）をメタノールに溶解させた濃度２．８ｇ／Ｌ溶液を調製し、窒素ガスによるバブリングを行って窒素置換した。上記の重合槽内温を６０℃に調整した後、上記の開始剤溶液５３ｍｌを注入し重合を開始した。重合中はエチレンを導入して反応槽圧力を５．９Ｋｇ／ｃｍ２に、重合温度を６０℃に維持し、上記の開始剤溶液を用いて１６８ｍｌ／ｈｒでＡＭＶを連続添加して重合を実施した。４時間後に重合率が２０％となったところで冷却して重合を停止した。反応槽を開放して脱エチレンした後、窒素ガスをバブリングして脱エチレンを完全に行った。次いで減圧下に未反応酢酸ビニルモノマーを除去しポリ酢酸ビニルのメタノール溶液とした。得られた該ポリ酢酸ビニル溶液にメタノールを加えて濃度が３０％となるように調整したポリ酢酸ビニルのメタノール溶液３３３ｇ（溶液中のポリ酢酸ビニル１００ｇ）に、４６．５ｇ（ポリ酢酸ビニル中の酢酸ビニルユニットに対してモル比０．１０）のアルカリ溶液（ＮａＯＨの１０％メタノール溶液）を添加してけん化を行った。アルカリ添加後約１分で系がゲル化したものを粉砕器にて粉砕し、６０℃で１時間放置してけん化を進行させた後、濾別して得られた白色固体にメタノール１０００ｇを加えて室温で３時間放置洗浄した。上記洗浄操作を３回繰り返した後、遠心脱液して得られたＰＶＡを乾燥機中７０℃で２日間放置して乾燥し、エチレン変性ＰＶＡ（ＰＶＡ１１）を得た。
ＰＶＡ１１の重合度は１５００、ビニルアルコール単位の含有量９５．５モル％、エチレン変性量は３．０モル％であった。
【００４５】
ＰＶＡ１２の製造
酢酸ナトリウムを０．３％含有するＰＶＡ粉末（重合度１２００、けん化度９９．４％、平均粒径１００メッシュ）を準備し、これをニーダーに１００ｇ仕込み、これに酢酸６０ｇを入れて膨潤させ、回転数２０ｒｐｍで撹拌しながら、６０℃に昇温後、ジケテン２５ｇと酢酸２ｇの混合液を４時間かけて滴下し、さらに３０分間反応させた。反応終了後メタノール５００ｇを用いて洗浄した後、７０℃で６時間乾燥し、酢酸ナトリウム０．０５％、酢酸０．１％（アルカリ金属の酢酸塩／酢酸の重量比０．５）を含むアセトアセチル変性ＰＶＡ（ＰＶＡ１２）を得た。
ＰＶＡ１２の重合度は１２００、ビニルアルコール単位の含有量９３．４モル％、アセトアセチル変性量は６．０モル％であった。
【００４６】
【表２】
2008239848.tif 000004
【００４７】
実施例１
ＰＶＡ１とＰＡＡ１を８０：２０の重量比率で混合し、それを撹拌している常温水中に投入し、外部より９５℃まで加熱して溶解し、ＰＶＡ１の濃度が１３％の接着剤を得た。この接着剤を用い、前記の方法に従い、粘度安定性、高速塗工性、初期接着性、耐水接着力の評価を行った。結果を表３に示す。
【００４８】
実施例２〜１１、比較例１〜５
実施例１におけるＰＶＡ１とＰＡＡ１の代わりに表３に示すＰＶＡとＰＡＡを用いる以外は実施例１と同様に接着剤を調製し、評価した。結果を表３に示す。
【００４９】
実施例１２〜１３、比較例６〜７
実施例１におけるＰＶＡ１とＰＡＡ１の比率を表３に示すように変えた以外は実施例１と同様に接着剤を調製し、評価した。結果を表３に示す。
【００５０】
実施例１４〜１５、比較例８〜９
実施例１におけるＰＶＡ１の水溶液濃度を表３に示すように変えた以外は実施例１と同様に接着剤を調製し、評価した。結果を表３に示す。
【００５１】
実施例１６〜２０
ＰＶＡ１とＰＡＡ１を８０：２０の重量比率で混合し、さらに,表４に示す充填剤を粉体で混合し、それを撹拌している常温水中に投入し、外部より９５℃まで加熱して溶解し、ＰＶＡ１の濃度が１０％の接着剤を得た。この接着剤を用い、前記の方法に従い、粘度安定性、高速塗工性、初期接着性、耐水接着力の評価を行った。結果を表４に示す。
【００５２】
【表３】
2008239848.tif 000005
【００５３】
【表４】
2008239848.tif 000006
【００５４】
表３、表４の結果から分かるように、本発明の接着剤は、粘度安定性、高速塗工性、初期接着性、耐水接着力を高いレベルでバランス良く発現するものであり、従来の接着剤や技術と比べても工業的に有用である。
【産業上の利用可能性】
【００５５】
本発明の接着剤は、粘度安定性、初期接着性、耐水接着性に優れ、さらに、安全性の点でも優れていることから、従来ＰＶＡ系の接着剤を使用していた公知の用途の接着剤として好適に使用できる。特に、板紙の接着、段ボールの接着、紙管の接着、襖や壁紙などの紙用接着剤、フィルム用接着剤（ＰＶＡフィルム、トリアセテートフィルム等）などに好適に使用できる。